(57)【特許請求の範囲】
【請求項１】
基板上に第１導電体を形成する第１導電体形成工程と、
前記第１導電体を被覆する様に第１絶縁膜を成膜する第１絶縁膜成膜工程と、
前記第１導電体上の前記第１絶縁膜を溶解させることにより貫通孔を形成する貫通孔形成工程と、
前記貫通孔に対応する前記第１導電体上に金属膜を形成する金属膜形成工程と、
前記金属膜の表面を撥液化させる撥液化工程と、
前記貫通孔以外の領域に前駆体樹脂を印刷し、印刷後に前記前駆体樹脂を硬化して第２絶縁膜を形成する第２絶縁膜形成工程と、を含み、
前記第２絶縁膜形成工程では、前記貫通孔内に当該貫通孔の孔径よりも小さな径を有するとともに前記金属膜を露出させるヴィアホールが形成されることを特徴とする回路基板の製造方法。
【請求項２】
前記金属膜形成工程において、
前記貫通孔内に、分散媒中に複数の金属粒子を含む導電性インクを滴下して前記金属膜を形成する
ことを特徴とする請求項１に記載の回路基板の製造方法。
【請求項３】
前記金属粒子の粒径が１０〜４０ｎｍである
ことを特徴とする請求項２に記載の回路基板の製造方法。
【請求項４】
前記金属膜形成工程において、
前記貫通孔内に露出する前記第１導電体の表面上に前記金属膜を形成する
ことを特徴とする請求項１乃至３のいずれか一項に記載の回路基板の製造方法。
【請求項５】
前記金属膜形成工程において、
前記貫通孔に対応する前記第１導電体の表面上に、当該表面を覆う厚さ２０μｍ以下の前記第２絶縁膜を介して前記金属膜を形成する
ことを特徴とする請求項１乃至３のいずれか一項に記載の回路基板の製造方法。
【請求項６】
前記金属粒子が、金、銀、銅、ニッケル、白金およびパラジウムのいずれかからなることを特徴とする請求項２または３に記載の回路基板の製造方法。
【請求項７】
前記第２絶縁膜形成工程において、
前記貫通孔以外の領域に前駆体樹脂を印刷し、印刷後に前記前駆体樹脂を硬化して前記第２絶縁膜を形成する
ことを特徴とする請求項１乃至６のいずれか一項に記載の回路基板の製造方法。
【請求項８】
前記第１絶縁膜はエーテル系溶剤または、ケトン系溶剤、エステル系溶剤、フッ素系溶剤のいずれかに可溶である
ことを特徴とする請求項１乃至７のいずれか一項に記載の回路基板の製造方法。
【請求項９】
前記第１絶縁膜はアルコール系溶剤に対して難溶性を示す
ことを特徴とする請求項１乃至８のいずれか一項に記載の回路基板の製造方法。
【請求項１０】
前記第１絶縁膜は前記前駆体樹脂に対して難溶性を示す
ことを特徴とする請求項１乃至９のいずれか一項に記載の回路基板の製造方法。
【請求項１１】
前記貫通孔形成工程は、前記第１絶縁膜を溶解する溶剤を前記第１絶縁膜に滴下する溶剤滴下工程を含み、周縁が前記第１絶縁膜の盛り上がり部分によって構成される前記貫通孔を形成する
ことを特徴とする請求項１乃至１０のいずれか一項に記載の回路基板の製造方法。
【請求項１２】
前記撥液化工程は、チオール化合物又はジスルフィド化合物を含む溶液に、前記第１導電体の表面を触れさせる
ことを特徴とする請求項１乃至１１のいずれか一項に記載の回路基板の製造方法。
【請求項１３】
前記チオール化合物がフッ素化アルキル鎖を含む
ことを特徴とする請求項１２に記載の回路基板の製造方法。
【請求項１４】
前記ジスルフィド化合物がフッ素化アルキル鎖を含む
ことを特徴とする請求項１２に記載の回路基板の製造方法。
【請求項１５】
前記前駆体樹脂は水酸基を有するモノマーを含む
ことを特徴とする請求項１乃至１４のいずれか一項に記載の回路基板の製造方法。
【請求項１６】
前記前駆体樹脂はアルコール系溶剤に可溶である
ことを特徴とする請求項１乃至１４のいずれか一項に記載の回路基板の製造方法。
【請求項１７】
前記前駆体樹脂は光硬化性樹脂である
ことを特徴とする請求項１乃至１６のいずれか一項に記載の回路基板の製造方法。
【請求項１８】
前記前駆体樹脂は熱硬化性樹脂であることを特徴とする請求項１乃至１６のいずれか一項に記載の回路基板の製造方法。
【請求項１９】
前記回路基板は、ゲート絶縁膜を備えるトランジスターを有し、
前記第１絶縁膜が前記ゲート絶縁膜として機能している
ことを特徴とする請求項１乃至１８のいずれか一項に記載の回路基板の製造方法。
【発明の詳細な説明】
【技術分野】
【０００１】
本発明は、回路基板の製造方法に関するものである。取り分け、印刷法を用いて機能性有機材料を塗布することにより、アクティブマトリックス基板を製造する方法に関する。
【０００２】
従来、シリコン半導体を利用したアクティブマトリックス基板を製造するには、薄膜の成膜工程とフォトリソグラフィー工程、及びエッチング工程を基本サイクルとし、この基本サイクルを複数回繰り返していた。まず、薄膜が基板全体に成膜された後に、必要となる薄膜パターンに応じたフォトレジストパターンを作り、そのパターンに基づいて薄膜の大半をエッチング工程で除去し、その後に残ったフォトレジストパターンも除去して基本サイクルとしていた。即ち、この製造方法では、薄膜材料の多くとフォトレジスト材料の総てを最終的に捨てねばならず、いわば、壮大な無駄に立脚していると言えた。加えて、成膜工程やエッチング工程には真空プロセスが必要とされ、これらの工程は処理時間が長く、生産性が悪い上に、大規模な製造装置が必要とされていた。
【０００３】
そこで、上述の基本サイクルを出来る限り使用せず、生産性に優れ、大規模な製造装置の使用も極力避けた製造方法として、アクティブマトリックス基板を印刷法にて製造する方法が検討されている。印刷法には様々な方式が有るが、アクティブマトリックス基板を製造するにはインクジェット法式が適していると考えられている。これは、インクジェット法式が各種の印刷方法の中で、唯一、基板に非接触でパターンを形成し、欠陥の発生確率が最も低いからである。インクジェット法式以外の各種印刷法式は、印刷版を基板に接触させる為、ごみの巻き込みや、物理的な欠損をなくすことが困難であるからである。
【０００４】
さて、通常、アクティブマトリックス基板には複数の配線層が設けられ、これらの配線層は絶縁膜にて分離されている。配線層間で電気的な導通が必要な箇所には、ヴィアホールを開口して両配線間を接続している。印刷法にてアクティブマトリックス基板を製造する際にも、この配線層間の導通が必要となる。例えば特許文献１では、フォトリソグラフィー工程とドライエッチング工程とを用いて、ヴィアホールを形成している。また、特許文献２では、絶縁膜にレーザー光を照射してヴィアホールを形成している。
【先行技術文献】
【特許文献】
【０００５】
【特許文献１】特開２００８−２７７３７１号公報
【特許文献２】特開２００７−２６６２３７号公報
【発明の概要】
【発明が解決しようとする課題】
【０００６】
しかしながら、特許文献１に代表される従来の製造方法では、フォトリソグラフィー工程が、アクティブマトリックス基板に利用されている機能性有機材料に重大な影響を及ぼし、特性に優れたアクティブマトリックス基板を安定的に製造するのが困難であるという課題があった。これはフォトリソグラフィー工程中の露光時に強い短波長光が機能性有機材料に照射され、機能性有機材料が光劣化する虞が有るからである。また、フォトリソグラフィー工程中の現像時に現像液が機能性有機材料に染み渡り、機能性有機材料が化学的に変化する虞が有るからでもある。
【０００７】
また、特許文献２に代表される従来の製造方法では、レーザー装置を利用している為に製造原価が高騰するという課題の他に、生産性が悪く、歩留まりも低いという課題もあった。通常、ヴィアホール開口にはレーザーを同一地点に複数回照射する必要がある。而もアクティブマトリックス基板にヴィアホールは数万個から数百万個存在するので、これらをレーザー装置で数個ずつ乃至は数百個ずつアライメントを取りつつ開口して行くと、その処理に極めて長い時間が費やされてしまう。また、レーザー出力が僅かに変動するだけで、電気的な導通が取れなくなる。例えば僅かにレーザー出力が弱ければ、ヴィアホールは開口できず（ヴィアホール底部に絶縁膜が残り）、反対に僅かでも強過ぎれば、導通を取るべき電極までをもアブレーションさせてしまうからである。更に、レーザーアブレーションを利用している関係から、ゴミの発生が避けられず、アクティブマトリックス基板を汚す結果、歩留まりを低下させていた。
【０００８】
換言すれば、従来は印刷法に適したヴィアホール形成方法がなく、その為に優れた特性を有する回路基板を、印刷法にて、高歩留まりで安定的に製造することが困難であるという課題があった。
【０００９】
また、フォトリソグラフィー工程やエッチング工程は時間がかかる上、製造装置に大規模な投資が必要となる。そこで、生産性に優れた印刷法を用いる製造方法の確立が望まれている。しかしながら、印刷法では、印刷版を基板に接触して行うため、ごみの巻き込みや物理的な破損を完全になくすことは難しい。特に、ナノメートルオーダーで膜厚を制御する必要のある薄膜トランジスターの構成要素の印刷は困難であった。そのため、印刷法の中で、唯一、非接触でパターン形成を行えるインクジェット方式に注目が集まっている。しかしながら、インクジェット法は、解像度の低さの点で問題がある。そのため、ソースドレイン電極やドライバの接続配線等を、インクジェット法を用いて作製するには限界があった。ソースドレイン電極や画素電極を電気的に接続するためにゲート絶縁膜や層間絶縁膜を貫通するヴィアホールを形成する必要があるが、インクジェット法のみを用いて作製することは難しく、結局は、フォトリソグラフィー工程およびドライエッチング工程や、レーザー光を照射することによって作製していた。
【００１０】
例えば、ゲート電極を形成した後、層間絶縁層としてフォトレジストを塗布し、露光・現像を行った後、ドライエッチングを行うことによってゲート絶縁膜にヴィアホールを形成している。あるいは、ゲート電極を形成した後、パリレンマクを層間絶縁層として気相成長させ、エキシマレーザーを用いて、層間絶縁層およびゲート絶縁膜を貫通するヴィアホールを形成している。このため、ヴィアホールを印刷技術で効果的に作製する方法が望まれている。
【００１１】
本発明は、上記従来技術の問題点に鑑み成されたものであって、積層された複数の層間絶縁膜を貫通するヴィアホールを印刷技術で効率的に作製することのできる回路基板の製造方法を提供することを目的の一つとしている。
【課題を解決するための手段】
【００１２】
本発明の回路基板の製造方法は、基板上に第１導電体を形成する第１導電体形成工程と、  前記第１導電体を被覆する様に第１絶縁膜を成膜する第１絶縁膜成膜工程と、前記第１導電体上の前記第１絶縁膜を溶解させることにより貫通孔を形成する貫通孔形成工程と、前記貫通孔に対応する前記第１導電体上に金属膜を形成する金属膜形成工程と、前記金属膜の表面を撥液化させる撥液化工程と、前記貫通孔以外の領域に前駆体樹脂を印刷し、印刷後に前記前駆体樹脂を硬化して第２絶縁膜を形成する第２絶縁膜形成工程と、を含み、前記第２絶縁膜形成工程では、前記貫通孔内に当該貫通孔の孔径よりも小さな径を有するとともに前記金属膜を露出させるヴィアホールが形成されることを特徴とする。
【００１３】
これによれば、ヴィアホールなどのパターンを印刷法（インクジェット法）にて効率的に形成することができ、ヴィアホール以外の第１絶縁膜の品質を高いままに保つことができる。しかも、回路基板に作製された電子素子に悪影響を及ぼさない。その為に、優れた回路特性を示す回路基板を、印刷法にて、高歩留まりで安定的に製造する事ができる。
【００１４】
また、前記金属膜形成工程において、前記貫通孔内に、分散媒中に複数の金属粒子を含む導電性インクを滴下して前記金属膜を形成する製造方法としてもよい。
これによれば、インクジェット法を用いて金属膜を容易に形成することができる。
【００１５】
また、前記金属粒子の粒径が１０〜４０ｎｍである製造方法としてもよい。
これによれば、低温で融着して低抵抗の金属膜が得られる。
【００１６】
また、前記金属膜形成工程において、前記貫通孔に対応する前記第１導電体の表面上に、当該表面を覆う厚さ２０μｍ以下の前記第２絶縁膜を介して前記金属膜を形成する製造方法としてもよい。
これによれば、電圧を印加することによって容易に絶縁破壊を起こして、金属膜と第１導電体との間で導通が得られることになる。これにより歩留まり向上に繋がる。
【００１７】
また、前記金属粒子が、金、銀、銅、ニッケル、白金およびパラジウムのいずれかからなる構成としてもよい。
これによれば、これらの金属粒子は、特に、導電性に優れるため、得られた金属膜全体としての導電性の向上を図ることができる。
【００１８】
また、前記第２絶縁膜形成工程において、前記貫通孔以外の領域に前駆体樹脂を印刷し、印刷後に前記前駆体樹脂を硬化して前記第２絶縁膜を形成する製造方法としてもよい。
これによれば、印刷法にて回路基板にヴィアホールを容易に開口でき、しかも、回路基板に作製された電子素子に悪影響を及ぼさない。そのために、優れた回路特性を示す回路基板を、印刷法にて、高歩留まりで安定的に製造することができる。
【００１９】
また、前記第１絶縁膜はエーテル系溶剤または、ケトン系溶剤、エステル系溶剤、フッ素系溶剤のいずれかに可溶である製造方法としてもよい。
これによれば、エーテル系溶剤、又はケトン系溶剤、又はエステル系溶剤、又はフッ素系溶剤、に可溶な絶縁材料、若しくはエーテル系樹脂、又はケトン系樹脂、又はエステル系樹脂、又はフッ素系樹脂、からなる絶縁材料を第１絶縁膜成膜工程に使用できるので、印刷法にて第１絶縁膜を形成できる。又、第１絶縁膜に対する選択肢が広いので、回路基板の機能を最大にする事ができる。さらに、第１絶縁膜をトランジスターのゲート絶縁膜として利用する場合には、第１絶縁膜材料が有機半導体膜を溶かさないので、半導体膜とゲート絶縁膜との界面が平滑で、且つ中間遷移層が存在しない綺麗な物となる。その結果、優れた特性を示す薄膜トランジスターを回路基板に作製する事ができる。
【００２０】
また、前記第１絶縁膜はアルコール系溶剤に対して難溶性を示す製造方法としてもよい。
これによれば、第１絶縁膜成膜工程後に行われる撥液化工程や第２導電体形成工程、及び第２絶縁膜形成工程に、アルコール系材料乃至はアルコール系溶剤に対して可溶な材料を使用できる。即ち、これらの材料を用いて、印刷法にて撥液化工程や第２導電体形成工程、及び第２絶縁膜形成工程を進めることができる。更に、これらの工程中に第１絶縁膜が損傷を受ける事もないので、第１絶縁膜は、回路基板にて求められる機能を劣化させることなく維持できる。
【００２１】
また、前記第１絶縁膜は前記前駆体樹脂に対して難溶性を示す製造方法としてもよい。
これによれば、第２絶縁膜形成工程中に第１絶縁膜が前駆体樹脂によって損傷を被ることはなく、第１絶縁膜は、回路基板にて求められる機能を劣化させることなく維持できる。
【００２２】
また、前記貫通孔形成工程は、前記第１絶縁膜を溶解する溶剤を前記第１絶縁膜に滴下する溶剤滴下工程を含み、周縁が前記第１絶縁膜の盛り上がり部分によって構成される前記貫通孔を形成する製造方法としてもよい。
これによれば、溶剤はインクジェット法で滴下する事が出来るので、この構成によれば、印刷法にて微細な貫通孔を容易に形成できる。
【００２３】
また、前記撥液化工程は、チオール化合物又はジスルフィド化合物を含む溶液に、前記第１導電体の表面を触れさせる製造方法としてもよい。
これによれば、チオール化合物又はジスルフィド化合物の硫黄原子が金属原子と素早く結合するので、数秒から数分程度の短時間の接触で容易に第１導電体の表面のみを選択的に撥液化させる事ができる。
【００２４】
また、前記チオール化合物がフッ素化アルキル鎖を含む製造方法としてもよい。
これによれば、フッ素化アルキル鎖は表面張力を下げるので、この構成によれば、チオール化合物が結合した表面の撥液性を極めて高くする事ができる。
【００２５】
また、前記ジスルフィド化合物がフッ素化アルキル鎖を含む製造方法としてもよい。
これによれば、フッ素化アルキル鎖は表面張力を下げるので、この構成によれば、ジスルフィド化合物が結合した表面の撥液性を極めて高くする事ができる。
【００２６】
また、前記前駆体樹脂は水酸基を有するモノマーを含む製造方法としてもよい。
これによれば、第２絶縁膜は第１絶縁膜上に形成されるが、第１絶縁膜はアルコール系材料に対して安定であるので、この構成によれば、前駆体樹脂が第１絶縁膜に損傷を及ぼす事（第１絶縁膜を溶融する事）を避けられる。
【００２７】
また、前記前駆体樹脂はアルコール系溶剤に可溶である製造方法としてもよい。
これによれば、前駆体樹脂をアルコール系溶剤で希釈できるので、その溶液の濃度を比較的自由に調整でき、各種印刷法を第２絶縁膜形成工程に適応できる。又、第１絶縁膜はアルコール系材料に対して安定であるので、第２絶縁膜形成工程が第１絶縁膜に損傷を及ぼす事（第１絶縁膜を溶融する事）を避けられる。
【００２８】
また、前記前駆体樹脂は光硬化性樹脂である製造方法としてもよい。
これによれば、前駆体樹脂を印刷した後に、光照射する事で、速やか且つ容易に第二絶縁膜を形成する事ができる。
【００２９】
また、前記前駆体樹脂は熱硬化性樹脂である製造方法としてもよい。
これによれば、前駆体樹脂を印刷した後に、簡単な熱処理で、容易に第２絶縁膜を形成する事ができる。
【００３０】
また、前記回路基板は、ゲート絶縁膜を備えるトランジスターを有し、前記第１絶縁膜が前記ゲート絶縁膜として機能している製造方法としてもよい。
これによれば、高機能回路を有する回路基板を実現する事ができる。又、第１導電体形成工程以外は、総て印刷法にて回路基板を製造するので、生産性が非常に高く、高機能回路を有する回路基板を一日で製造できると見積られている。而も工程の自動化が容易で、印刷法の主体がインクジェット法である為に廃棄物も少なくなる。
本発明の電気光学装置は、先に記載の回路基板の製造方法を用いて製造された回路基板を備えることを特徴とする。
本発明の電子機器は、先に記載の電気光学装置を備えることを特徴とする。
【図面の簡単な説明】
【００３１】
【図１】実施形態１に係わる回路基板の製造方法を模式的に示した断面図。
【図２】実施形態１に係わる回路基板の製造方法を模式的に示した断面図。
【図３】実施形態１に係わる回路基板の製造方法を模式的に示した断面図。
【図４】（ａ）は、図２（ｆ）に対応する平面図、（ｂ）は、図２（ｇ）に対応する平面図。
【図５】実施形態１に係わる回路基板の製造方法を模式的に示した平面図、（ｃ）は、図３（ｉ）に対応する平面図、（ｄ）は、図３（ｊ）に対応する平面図。
【図６】実施形態１に係わる回路基板の製造方法の内で貫通孔形成工程の原理を説明する図。
【図７】導電性インクの濡れ拡がり方を示す図。
【図８】実施形態１に係わる回路基板の製造方法の内で撥液化工程終了時の状態を詳細に説明した図。
【図９】ボトムゲート構造のアクティブマトリクス基板を模式的に示す断面図。
【図１０】変形例２に係わる回路基板の製造方法の平面図。
【図１１】実施形態１で詳述した回路基板の製造方法を用いて製造したアクティブマトリックス基板を模式的に示す平面図。
【図１２】上述のアクティブマトリックス基板を用いた電気光学装置を模式的に示す断面図。
【図１３】上述の電気光学装置を用いた電子機器を模式的に示す斜視図で、（ａ）は正面斜視図、（ｂ）は背面斜視図。
【発明を実施するための形態】
【００３２】
以下、本発明の実施形態を、図面を用いて説明する。なお、以下の図面に於いては、各層や各部材を図面上で認識可能な程度の大きさとするため、各層や各部材毎に縮尺を異ならしめてある。
【００３３】
（実施形態１）
図１及び図２、図３は、実施形態１に係わる回路基板の製造方法を模式的に示した断面図である。また、図４及び図５は実施形態１に係わる回路基板の製造方法を模式的に示した平面図である。なお、図１から図３は、図４及び図５のＡ−Ａ‘とＢ−Ｂ‘の断面に相当し、便宜上、図１（ａ）にのみＡ−Ａ‘とＢ−Ｂ‘の位置を記載してある。以下、図１から図５を用いて、回路基板の製造方法を説明する。
【００３４】
「概要」
まず図３（ｊ）を用いて概要を説明する。
本発明は、２種類の導電層とこれらを分離する２種類の絶縁層を備える回路基板１の製造方法に関する。回路基板１は主として印刷法を用いて製造され、この製造方法に適する様に、２種類の絶縁層にヴィアホール３１を開口して、２種類の導電層を互いに電気的に接続する技術に関する。図３（ｊ）では、２種類の導電層は、ソースドレイン電極（第１導電体）１１と画素電極（第３導電体）１３である。また、２種類の絶縁層とは、ゲート絶縁膜（第１絶縁膜）２１と層間絶縁膜（第２絶縁膜）２２である。ゲート絶縁膜２１はソースドレイン電極１１などの第１導電体を被覆しており、その上に層間絶縁膜２２が設けられ、更にその上に画素電極１３が形成される。ソースドレイン電極１１上にはヴィアホール３１が開口されており、このヴィアホール３１を介して、ソースドレイン電極１１と画素電極１３とが接続されている。
なお、第２導電体にてゲート電極１２などが形成され、ゲート電極１２と画素電極１３とは層間絶縁膜２２にて絶縁される。すなわち、第１導電体と第２導電体とを絶縁するのが第１絶縁膜で、第２導電体と第３導電体とを絶縁するのが第２絶縁膜である。
【００３５】
このような回路基板１を製造するのに以下の工程が実施される。
まず、第１導電体形成工程として基板上にソースドレイン電極１１などを形成する。
次いで、第１絶縁膜成膜工程として、第１導電体を被覆するようにゲート絶縁膜２１を成膜する。
次に、貫通孔形成工程として、ソースドレイン電極１１上のゲート絶縁膜２１に貫通孔３２を開口して、ソースドレイン電極１１の表面を露出させる。その後、貫通孔３２内に導電性インク４３を吐出して、ソースドレイン電極１１の表面に金属膜４０を形成する金属膜形成工程を行う。そして、金属膜４０の表面を撥液化させる撥液化工程を行う。
次に、第２絶縁膜形成工程として、貫通孔３２以外の領域に層間絶縁膜２２の前駆体樹脂を印刷し、印刷後にこの前駆体樹脂を硬化して第２絶縁膜を形成する。前駆体樹脂は粘度が低く、印刷時に基板表面に塗れ広がるが、金属膜４０が開口（露出）している部分は、撥液化処理が施されているので、塗れず、その部位は前駆体樹脂が塗布されない。こうしてヴィアホール３１が容易に、且つ確実に形成される。ヴィアホール３１が形成された後に画素電極１３が形成され、２種類の導電層は電気的に接続される。
【００３６】
以下、回路基板１の製造方法を工程ごとに詳述する。
なお、本実施形態では好適例として、上ゲート型で、半導体膜に有機物を利用した薄膜トランジスター（有機ＴＦＴ）を有するアクティブマトリックス基板を回路基板１に適応した場合について説明する。
【００３７】
［第１導電体形成工程と第１絶縁膜成膜工程］
図１（ａ）は、本実施形態の回路基板の製造工程中で、第１絶縁膜成膜工程までを表している。基板１０はポリエチレンナフタレート（ＰＥＮ）フィルムである。基板１０としては、ガラス基板や、アルミニウム若しくはステンレス等の金属基板、シリコンやＧａＡｓ等の半導体基板、プラスチック基板等、いかなる基板を用いることもできるが、有機ＴＦＴは低温且つ簡易な方法で形成できることから、これらの内でも価格が安く、軽量で、しかも柔軟性に富むプラスチック基板を用いることが好ましい。
なお、基板１０としてガラス基板を用いる場合には、その表面に有機樹脂層を形成しても良い。
【００３８】
ＰＥＮフィルム以外で適応可能なプラスチック基板としては、例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド、ポリイミド、ポリアミドイミド、ポリカーボネート、ポリ−（４−メチルベンテン−１）、アイオノマー、アクリル系樹脂、ポリメチルメタクリレート、アクリル−スチレン共重合体（ＡＳ樹脂）、ブタジエン−スチレン共重合体、ポリオ共重合体（ＥＶＯＨ）、ポリエチレンテレフタレート、ポリブチレンテレフタレート、プリシクロヘキサンテレフタレート（ＰＣＴ）等のポリエステル、ポリエーテル、ポリエーテルケトン、ポリエーテルエーテルケトン、ポリエーテルイミド、ポリアセタール、ポリフェニレンオキシド、変形ポリフェニレンオキシド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、フッ素ゴム系、塩素化ポリエチレン系等の各種熱可塑性エラストマー、エポキシ樹脂、フェノール樹脂、ユリア樹脂、メラミン樹脂、不飽和ポリエステル、シリコーン樹脂、ポリウレタン等、またはこれらを主とする共重合体、ブレンド体、ポリマーアロイ等が挙げられ、これらのうち一種、または二種以上を積層した積層体を用いることができる。
【００３９】
基板１０上には金（Ａｕ）からなる第１導電体が設けられており、これらにて外部への接続する電極パッド（第１導電体）１１１と、ソースドレイン電極（第１導電体）１１、及び不図示のデータ線やその他の配線が形成されている。第１導電体材料としては、チオール化合物又はジスルフィド化合物の硫黄原子と結合が可能な材料を使用し、金以外には、Ｃｒ、Ａｌ、Ｔａ、Ｍｏ、Ｎｂ、Ｃｕ、Ａｇ、Ｐｔ、Ｐｄ、Ｎｉ、やそれらの金属を用いた合金等が使用される。これらの他にも、第１導電体材料として、インジウム錫酸化物（ＩＴＯ）や酸化錫、酸化亜鉛などの酸化物導電体を利用しても良い。これらの金属膜や酸化物導電体は真空蒸着法やスパッター法で均一な薄膜を堆積した後に、フォトリソグラフィー工程と湿式乃至は乾式のエッチング工程を経て、所定の形状にパターニングされる。或いは、エッチング加工が困難な材料では、所定の形状に穴が開けられたマスクを通じて金属膜を堆積（マスク堆積）しても良い。この他にも銀（Ａｇ）ナノコロイドの分散液をマイクロコンタクトプリンティングや凸板反転印刷法によって印刷しても良い。これが第１導電体形成工程に当たる。ここでは金をＰＥＮフィルム全面に真空蒸着した後にフォトリソグラフィー工程と湿式エッチング工程とを経て、第１導電体を形成した。なお、金の湿式エッチングにはヨウ素とヨウ化アルカリ（ヨウ化アンモニウム）の混合液を用いた。
【００４０】
第１導電体形成工程後に、有機半導体膜４１を印刷する半導体膜形成工程を行う。インクジェット法で、ソースドレイン電極１１間を結ぶ様に（チャネル形成領域を埋める様に）半導体材料を印刷する。ここでの有機半導体膜４１は、ポリ（９，９−ジオクチルフルオレン−コージチオフェン）（Ｆ８Ｔ２）で、Ｐ型半導体特性を示す高分子型有機半導体である。この他に使用可能なＰ型の高分子型有機半導体材料としては、ポリ（３−ヘキシルチオフェン）（Ｐ３ＨＴ）、ポリ［５，５’−ビス（３−ドデシル−２チニル）−２，２’−ビチオフェン］（ＰＱＴ−１２）、ＰＢＴＴＴ等が挙げられる。印刷が可能な可溶性低分子有機半導体材料を用いる場合には、ＢＴＢＴやチオフェンオリゴマなどが挙げられる。有機半導体はπ結合を有するので、芳香族炭化水素（トルエン、キシレン、メシチレン、シクロヘキシルベンゼンなど）に最も良く溶け、次いで環式の飽和炭化水素（シクロヘキサン、メチルシクロヘキサン、エチルシクロヘキサン、デカリンなど）から成る溶剤に溶解されて、印刷される。溶解時の半導体材料の濃度は０．３％から２．５％の範囲にあることが望ましく、理想的な範囲は０．５％から１．５％である。次工程で第１絶縁膜が塗布される為に、有機半導体は溶剤選択性が高いことが望ましい。
【００４１】
具体的には、上述の様に半導体膜を印刷する為に芳香族炭化水素や環式の飽和炭化水素に良く溶け、且つ、次工程以降で安定である為に水やアルコール系溶剤、エーテル系溶剤、ケトン系溶剤、エステル系溶剤、フッ素系溶剤には不溶であることが望まれる。この溶剤選択性の観点から、可溶性低分子有機半導体材料よりも高分子型有機半導体材料の方が好ましい。ここで用いたＦ８Ｔ２はデカリンに良く溶け、ケトン系溶剤やエステル系材料に対して安定である。半導体膜は、インクジェット法にて、デカリン中に濃度２％に溶かしたＦ８Ｔ２を印刷して形成した。半導体膜の厚みは１０ｎｍから２００ｎｍの範囲にあることが好ましく、理想的な範囲は３０ｎｍから６０ｎｍである。ここでの厚みは５０ｎｍであった。
【００４２】
半導体膜形成工程後に第１絶縁膜成膜工程を行う。有機半導体膜４１を覆って第１絶縁膜であるゲート絶縁膜２１を設ける。ここでは厚みが５００ｎｍのポリメタクリル酸メチル（ＰＭＭＡ）をスピンコートにて成膜した。ゲート絶縁膜２１は、この様に、絶縁性高分子を基板全体に渡って一様に塗布する。この時に有機半導体膜４１を溶解させてはならないので、有機半導体材料が難溶性を示す溶剤（アルコール系溶剤または、エーテル系溶剤、ケトン系溶剤、エステル系溶剤、フッ素系溶剤）に可溶な絶縁性高分子を使用する。更に、この後に行われる撥液化工程や第２導電体形成工程（ゲート電極形成工程）、第２絶縁膜形成工程（層間絶縁膜形成工程で、前駆体樹脂の塗布と硬化）など、これ以降に行われる各種工程に対してゲート絶縁膜２１は安定で有らねばならない。これらの工程ではアルコール系材料やグリコール、グリセリンが使用されるので、絶縁性高分子はこれらに対して安定である必要がある。即ち、第１絶縁膜はアルコール系溶剤や材料に対しては難溶性を示し（溶け難く）、エーテル系溶剤或いはケトン系溶剤、エステル系溶剤、フッ素系溶剤のいずれかには可溶性を示す（溶ける）材料である。具体的には、ＰＭＭＡを始めとするアクリル系高分子、Ｃｙｔｏｐ（旭硝子の商品名）に代表される全フッ素系高分子、或いは、特開２０１０−７４０８８号公報に示されるようなフッ素系芳香族高分子、更にはポリビニルフェノール（ＰＶＰ）やノボラック樹脂などのフェノール系高分子を使うことができる。アクリル系高分子はエステル基を有するので、酢酸ブチルなどのエステル系溶剤に良く溶け、エタノールやプロピレングリコールなどのアルコール系材料には殆ど溶けない。全フッ素系高分子はフッ素系溶剤に溶かすことができるが、アルコール系材料など多くの溶剤に対して不溶性を示す（溶けない）。また、フッ素系芳香族高分子はカルボニル基やエステル基を有するので、フッ素系溶剤の他にケトン系溶剤やエステル系溶剤に良く溶けるが、エタノールなどのアルコール系溶剤には僅かしか溶けず難溶性を示す。
【００４３】
フェノール系高分子はアルコールに溶けるため、そのままでは第１絶縁膜に使えないが、不溶化することによって適用可能となる。即ち、まず、架橋剤をフェノール系高分子に混合して塗布する。次いで貫通孔形成工程を済ました後に、加熱などで化学反応を促進して架橋させる。こうして第１絶縁膜は不溶化され、以降の工程に対して安定となる。
【００４４】
オレフィン系高分子は、水酸基やカルボニル基などの極性官能基を有する材料と共重合させたり、或いはこれらを側鎖として付加したりすることによって、エーテル系溶剤やケトン系溶剤、エステル系溶剤に可溶とすることができる。従って、こうした処理を行ったオレフィン系高分子も第１絶縁膜として使用可能である。この場合、シクロオレフィン系高分子が好適である。
【００４５】
後述する様に、前駆体樹脂は水酸基を付与されたモノマーでこれを合成して第２絶縁膜とするが、第１絶縁膜はアルコール系材料に対して安定なので、前駆体樹脂に対しても難溶性を示すことになる。第１絶縁膜の厚みは、１００ｎｍから１０００ｎｍの範囲にあることが望ましく、２００ｎｍから８００ｎｍの範囲内にあることがより好適である。
【００４６】
［貫通孔形成工程］
図１（ｂ）および図１（ｃ）は、本実施形態の回路基板の製造工程中で、貫通孔形成工程を表している。貫通孔形成工程は、図１（ｂ）に示すように、第１絶縁膜を溶解する溶剤を第１絶縁膜に滴下する溶剤滴下工程から始まる。具体的には、第１絶縁膜上にインクジェット５１でγ−ブチロラクトンを、貫通孔を開口すべき場所に滴下する。図１（ｂ）では、ソースドレイン電極１１の電極部１１３上に、体積が５ｐＬ〜１０ｐＬ程度のγ−ブチロラクトンの液滴５２を数回、滴下した。
ここでは、５〜１０ｐＬ程度の高分子溶液の液滴５２を同一地点に４滴連続して吐出し、数秒間乾燥させるサイクルを３回ほど繰り返した。このようにして、例えば、厚さ９００ｎｍの第１絶縁膜（ゲート絶縁膜２１）に貫通孔３２を形成した。あるいは、５〜１０ｐＬ程度の高分子溶液の液滴５２を同一地点に１滴だけ吐出し、数秒間乾燥させるサイクルを複数回繰り返すことによって貫通孔３２を形成してもよい。これにより、さらに小さな径の貫通孔３２を形成することができる。
【００４７】
貫通孔３２の大きさは、外径Ｄ１が１００μｍ未満、内径Ｄ２が６０μｍ未満であり、ソースドレイン電極１１の表面の一部を露出させる。
【００４８】
貫通孔形成工程に用いる溶剤は、第１絶縁膜を溶解しうる溶剤（エーテル系溶剤或いはケトン系溶剤、エステル系溶剤、フッ素系溶剤のいずれか）を用い、これらの内からインクジェット５１で吐出するのに好適な、粘度が１ｍＰａ・ｓから５ｍＰａ・ｓの範囲にある溶剤を使用することが望ましい。粘度が１ｍＰａ・ｓ以上であれば、容易にインクジェット５１で溶剤を滴下でき、５ｍＰａ・ｓ以下で有れば、溶液に微小流が生じて、貫通孔３２を開口できる。更に、微細な貫通孔を形成するには、溶剤の表面張力は３５ｍＮ／ｍ以上、理想的には４０ｍＮ／ｍ以上あることが好ましい。また、深い貫通孔を形成するには、溶剤の沸点が１８０℃よりも高いことが好ましい。ここで、滴下したγ−ブチロラクトンは環状エステルで、粘度は１．７ｍＰａ・ｓ、表面張力は４４ｍＮ／ｍ、沸点は２０７℃であった。貫通孔形成工程時の温度や風速などにて定まる溶剤の蒸発速度にも依存するが、これらの条件を満たし、通常の作業環境（温度２０℃から３０℃、相対湿度３０％から８０％、空気のダウンフロー風量０．０１ｍ／ｓから０．１ｍ／ｓ）で、２０ｐＬ程度の液滴５２を１回、滴下すると２００ｎｍから４００ｎｍ程度の深さの穴を形成でき、４０ｐＬ程度の液滴５２を１回、滴下すると４００ｎｍから６００ｎｍ程度の深さの穴を形成できる。従って、第１絶縁膜の厚さが４００ｎｍ程度未満で、４０ｐＬ程度の液滴５２を用いれば、１回の溶剤滴下でソースドレイン電極１１に到達する貫通孔を形成できる。第１絶縁膜がより厚い場合や、溶解性が不十分な場合には、液滴５２を同じ位置に複数回、滴下して貫通孔を形成する。
【００４９】
ここで、貫通孔３２の形成原理に関して詳述する。
［貫通孔形成原理］
図６は、実施形態１に係わる回路基板の製造方法の内で貫通孔形成工程の原理を説明する図である。ここでは貫通孔形成原理を説明する。
ゲート絶縁膜（第１絶縁膜）２１に貫通孔３２を開口するには、ゲート絶縁膜２１にインクジェット法で溶剤の液滴５２を滴下する。この際に、図６（ａ）に示すように、ゲート絶縁膜２１上に滴下された溶剤は、濡れ性に依存して一定の径まで濡れ広がる。溶剤はその下のゲート絶縁膜２１を溶解しつつ、蒸発していく。溶剤が、蒸発する際には図６（ｂ）の矢印が示す様な、液滴５２の外縁部に向かった微小流が発生する。これは液滴５２のコンタクトライン（外縁部）がピニングされ（固定され）、簡単には移動できないことに由来する。その結果、コンタクトライン付近の溶剤の蒸発分が中央からの液の移動で補われ、中心から外縁部に向かった微小流が発生する。溶剤に溶けた高分子（ゲート絶縁膜２１の構成要素）も、この微小流に乗って、コンタクトライン付近へと集められる。こうして図６（ｃ）に示す様なクレータ状の貫通孔３２が形成される。
【００５０】
以上の原理から、この方法で貫通孔３２を開口させるには、（１）第１絶縁膜が滴下される溶剤に容易に溶けること、（２）溶剤と第１絶縁膜の接触角が１５°程度以上有り、余り濡れ広がらないこと、（３）溶剤の乾燥速度が遅く、第１絶縁膜が溶剤に溶け、それが微小流に乗って移動するだけの時間があること（即ち、溶剤の沸点が高いこと）、（４）溶剤の粘度が或る程度低く、液の移動が可能であること、の４点が重要であると理解できる。
【００５１】
実験によると、溶解性に優れる酢酸ブチルやＰＧＭＥＡは粘度が低過ぎて、単純なインクジェット法では溶液の吐出が困難であった（駆動波形を最適化する必要がある）。表面張力が概ね４０ｍＮ／ｍ程度で有ると、ＰＭＭＡに対する接触角は１５°弱となり、２０ｐＬの液滴５２で直径が１００μｍ程度の外縁周（図６（ｃ）で盛り上がった頂点部）と直径が２０μｍから３０μｍの開口部（図６（ｃ）で電極が露出した底面部）を形成して貫通孔３２を形成できた。ジクロヘキサノールアセテートは、優れた溶解性を示すが、沸点が１７３℃と低い為に、一回の滴下で１０ｎｍ程度しか掘れない。従って、沸点は１８０℃程度以上が望まれる。
【００５２】
上述したように、溶剤滴下工程後には、図１（ｃ）に示すように、溶剤が滴下された位置に貫通孔３２が形成される。すなわち、第１導電体の表面で第３導電体と接続すべき位置に貫通孔３２が開口される。但し、数万個から数百万個にも及ぶ多くの貫通孔３２の内には、完全な貫通孔３２が形成されない場合もあり得る。一見、貫通孔３２が底まで達している様に見えても、非常に薄い絶縁体の薄膜が第１導電体の表面に残る場合があり得る。これを取り除く為に、溶剤滴下工程後に、第１絶縁膜を均一にエッチングするエッチング工程が行われる。ここでは、酸素プラズマ中に基板全体を晒して、第１絶縁膜の表面と第１導電体の表面に残留している虞のある高分子層を削り取った。具体的には、４０Ｗ／ｃｍ２の酸素プラズマ中に２分間基板を晒した。これにより、薄皮状に残った高分子層を完全に除去することができる。
【００５３】
エッチング工程としては、上述の酸素プラズマ処理の他に、オゾン照射処理であっても良い。更には溶解性を制御した溶剤によってリンスしても良い。この際に、半導体膜には不溶性を示し、第１絶縁膜に対しては可溶性を示す溶剤（可溶性溶媒、例えばエーテル系溶剤或いはケトン系溶剤、エステル系溶剤）と、半導体膜にも第１絶縁膜にも不溶性を示す溶剤（不溶性溶媒、例えばアルコール系溶剤）と、を適当な割合で混合した混合溶媒にて短時間リンスする。混合溶媒の例としては、不溶性溶媒と可溶性溶媒との体積比を１対１から１０対１程度の割合とする。例えば、エタノールを２に対してアセトンを１として混合し、溶解性を制御した溶剤を得ることができる。この混合溶媒に、基板を１分から５分程度浸漬すると、薄皮状の絶縁性高分子層は綺麗に除去される。混合溶媒に浸す他にも、混合溶媒をシャワー状、或いはスピンコート状に基板表面に供給しても良い。
【００５４】
なお、前述の如く第１絶縁膜に反応性の材料（架橋剤を伴うフェノール系高分子など）を用いた際には、エッチング工程の終了後に反応を促進する熱処理などを施す。
【００５５】
［金属膜形成工程］
図１（ｄ）は、本実施形態の回路基板の製造工程の中で、金属膜形成工程を表している。
図１（ｄ）に示すように、第１絶縁膜に形成した貫通孔３２内に導電性インク４３を滴下して、貫通孔３２内に露出するソースドレイン電極１１の表面上に、所定の膜厚の金属膜４０を形成する。導電性インクとしては、銀の微粒子が、水系あるいは有機系の分散媒中に分散保持されてなる、銀コロイドインクが用いられる。ここでは、粒子径が１０〜４０ｎｍのナノ粒子を用いることが望ましい。
【００５６】
貫通孔３２内に滴下された導電性インクは、図７（ａ）〜（ｃ）に示すように、露出する電極表面上に濡れ広がる。
導電性インクの濡れ拡がり方は、貫通孔が完全に貫通しているか否か、導電性インクの滴下量等に応じて異なる。
【００５７】
図７（ａ）に示すように、例えば、疎水性高分子の第１絶縁膜に対してＣＦ４などのフッ化炭素中でプラズマ処理を行った場合、有機絶縁体の表面がフッ素化されるため第１絶縁膜は導電性インクをはじき、第１絶縁膜を完全に貫通した貫通孔３２内に露出しているソースドレイン電極１１の露出部分を選択的に濡らすことになる。貫通孔３２と第１絶縁膜との間で導電性インク４３に対する濡れ性に差がある場合、濡れ性の低い領域に取り囲まれることによって、貫通孔３２内に導電性インク４３が閉じ込められた状態となる。
【００５８】
図７（ｂ），（ｃ）に示すように、貫通孔３２と第１絶縁膜との間で導電性インク４３に対する濡れ性に差がない場合、貫通孔３２の形状そのもの、つまり、貫通孔３２の周縁を構成している第１絶縁膜の盛り上がり部分によって、貫通孔３２内に導電性インク４３が閉じ込められた状態となる。ここで、貫通孔３２と第１絶縁膜との間で導電性インク４３に対する濡れ性に差がない場合とは、貫通孔３２が第１絶縁膜を完全に貫通していない状態（つまり、貫通孔３２の底部に絶縁薄膜が残っている状態）、あるいは、上述したように酸素プラズマ処理を施して貫通孔３２を完全に貫通させたことによって第１絶縁膜およびソースドレイン電極１１ともに濡れ性が高くなっている状態が挙げられる。
【００５９】
本実施形態では、インクジェット５１によって導電性インク４３を貫通孔３２内に塗布した後、８０〜１５０℃で加熱・焼成を行い、銀の金属膜４０を得ている。なお、インクジェット法に代えて、スクリーン印刷法やディスペンサ法を用いることもできる。
【００６０】
貫通孔３２の少なくとも一部が第１絶縁膜を貫通していれば、ソースドレイン電極１１と金属膜４０との間で導通が得られる。しかし、貫通孔３２内に薄い絶縁体の薄膜が残っていて、貫通孔３２内で露出させるべき第１導電体の表面が絶縁薄膜によって覆われている場合、原理的には導通は得られない。しかし、この絶縁薄膜の厚さは２０ｎｍと非常に薄いため、完成後に電圧を印加することで絶縁薄膜は容易に絶縁破壊を起こして導通状態が得られる。
【００６１】
［撥液化工程］
図２（ｅ）は、本実施形態の回路基板の製造工程中で、撥液化工程を表している。
また、図８は、実施形態１に係わる回路基板の製造方法の内で撥液化工程終了時の状態を詳細に説明した図である。図２（ｅ）に示すように、撥液化工程は、チオール化合物又はジスルフィド化合物を含む溶液６１に、第１導電体の表面を触れさせる。最も簡便な手法としては、チオール化合物又はジスルフィド化合物を含む溶液６１に、貫通孔が形成された基板を数秒間から数分間程度の短時間浸すことである。チオール化合物又はジスルフィド化合物の硫黄原子は、第１導電体をなす金属原子と速やかに結合するので、こうした短時間の接触処理で、容易に第１導電体（貫通孔３２内に露出するソースドレイン電極１１）の表面は撥液化される。チオール化合物又はジスルフィド化合物がフッ素化アルキル鎖を含んでいると（フッ素化アルキルチオール又はフッ素化アルキルジスルフィド、以降両者を合わせてフッ化アルキルチオール６２と略称する）、撥液性が増して更に好ましい。ここでは、ＨＳ−（ＣＨ２）６−（ＣＦ２）７−ＣＦ３の化学式で表されるフッ化アルキルチオール６２を用いた。具体的には、パーフルオロアルキルチオールを用いた。
【００６２】
図８（ｂ）に示すように、チオール化合物やジスルフィド化合物の硫黄は金などの金属と強固に結合し、フッ化アルキルチオール６２で覆われた表面にはフッ素化アルキル鎖が覆い尽くし、表面エネルギーを下げる。その結果、金属表面の水に対する接触角は１００°から１４０°程度に大きくなる。この様に、撥液化処理とは、第１導電体の表面エネルギーを下げて、水に対する接触角を９０°以上にする処理である。
【００６３】
フッ化アルキルチオール６２は、アルコール溶媒（エタノール、イソプロピルアルコール、ブタノールなど）に０．００５％から１％の濃度で溶解される。濃度は、０．０５％から０．５％がより好適な範囲となる。濃度が０．２％前後の溶液に基板を浸漬すると、図８（ａ）に示すように、貫通孔３２内に露出するソースドレイン電極１１の表面が、ほぼ瞬間的に（１秒以下の極短時間内に）フッ化アルキルチオール６２で覆われる。但し、工程を安定的に行う立場から、浸漬時間は１分以上とするのが好ましい。また、生産性を高める立場と、浸漬による基板ダメージを最小にする立場とから、浸漬時間は３分以下とすることが望ましい。ここでは、上述のアルキルチオールをエタノールに０．２％の濃度に溶解させた。
【００６４】
フッ化アルキルチオール６２は、フッ素系溶媒にも溶解するので、これをフッ化アルキルチオール６２の希釈溶媒としても良い。但し、この場合、第１絶縁膜はアルコール系溶剤やアルコール系材料とフッ素系溶剤との両者に対して難溶性を示し、エーテル系溶剤或いはケトン系溶剤、エステル系溶剤、のいずれかには可溶性を示す高分子材料でなければならない。具体的には、アクリル系高分子か、フッ素系芳香族高分子、フェノール系高分子、或いはオレフィン系高分子などである。
【００６５】
チオール化合物又はジスルフィド化合物は、必ずしも硫黄原子から伸びる主鎖がフッ素で置換されている必要性はない。水に対する接触角が９０°以上となる主鎖であれば、フッ化物でなくとも撥液化工程に使用可能である。硫黄原子から伸びる主鎖がフッ素化されていると、水に対する接触角を容易に１１０°以上にすることができ、優れた撥液性を示すことができる。フッ化アルキルチオール６２には、
ＨＳ−（ＣＨ２）ｋ−Ｏ−（ＣＨ２）ｌ−（ＣＦ２）ｍ−ＣＦ３や
ＨＳ−（ＣＨ２）ｋ＋ｌ−（ＣＦ２）ｍ−ＣＦ３
の化学式で表される材料を用いることができる。硬く体積の大きいフッ素化アルキルに対して、柔軟で体積の小さいアルキル鎖を導入して、緻密なＳＡＭ膜を形成するには、ｋ＋１の値は４以上１６以下の範囲にあることが好ましく、ｌの値は０以上３以下の範囲にあることが好ましい。優れた撥液性を示させるにはｍの値は１以上が必要となり、アルコール系溶剤などへ溶解させる為にはｍの値は１１以下が望ましい。ｍの値が１２以上になるとアルコール系溶剤への溶解性が低下し、撥液化工程に使用するのが困難となる。なお、フッ素化アルキルに代わり、これらの一部あるいは全部を、フッ素化された脂環式炭化水素で置換しても良い。
【００６６】
なお、ここでは基板を、フッ化アルキルチオール６２を含む溶液に浸したが、露出した複数の第１導電体の内で、そのいくつかを撥液化し、残りは撥液化させたくない場合には、撥液化させたい貫通孔３２にのみインクジェット法で、チオール化合物又はジスルフィド化合物を含む溶液６１を滴下しても良い。
【００６７】
また、前述の如く、第１導電体材料として、インジウム錫酸化物（ＩＴＯ）や酸化錫、酸化亜鉛などの酸化物導電体を利用した場合には、チオール化合物又はジスルフィド化合物に代わり、酸化物に吸着するリン酸やホスホン酸、脂肪酸、有機シランなどの化合物を用いて撥液化する。具体的にはフッ化アルキル基を有するリン酸エステル、または、フッ化アルキル基を有するリン酸エステル塩、フッ化アルキル基を有するアルコールとリン酸とのエーテル、フッ化アルキル基を有するホスホン酸、フッ化アルキル基を有するホスホン酸エステル、フッ化アルキル基を有するホスホン酸エステル塩、カルボキシ基とフッ化アルキル基とを有する化合物（フッ化アルキル基を有する脂肪酸）、フッ化アルキル基を有するシランカップリング剤などの化合物を用いる。
【００６８】
また、フッ素で置換されていないアルキルチオールでも撥水化は可能であるが、フッ素化されたアルキル鎖に比較して撥水性は劣る。フッ素化された炭素が、１分子あたり２つ以上１２以下であることが望ましい。炭素数が１２を超えるとアルコールなどへの溶解性が低下する。フッ素化アルキル基とチオール基、またはジスルフィド基との間には、通常のアルキル鎖を有することが望ましい。硬質で体積の大きいフッ素化アルキル基に対して、軟質で体積の小さいアルキル鎖が含まれることで、緻密なＳＡＭ膜が形成されやすいと考えられている。ここで、アルキル鎖の長さは４以上１６以下が望ましい。
【００６９】
［親水性電極形成工程］
図２（ｆ）は、本実施形態の回路基板の製造工程中における親水性電極形成工程を表している。また、図４（ａ）は、図２（ｆ）に対応する平面図である。親水性電極形成工程は、図２（ｆ）に示すように、第１導電体の内で、第２導電体と接続されるべき場所にある第１絶縁膜を除去して親水性の（撥液性でない）電極表面を持つ貫通孔を形成する工程である。
【００７０】
回路基板１には、第１導電体と第２導電体との接続が必要となる場合がある。例えば、外部の制御回路に走査線を接続する電極パッド１１１では、第１導電体の電極パッドと第２導電体の走査線とを接続したい場合がある。また、例えばインバーターの直列回路や有機ＥＬディスプレイの画素回路を構成する場合、１つのトランジスターの出力（ドレイン電極、第１導電体）が別のトランジスターの入力（ゲート電極、第２導電体）に接続されることがある。このように、回路基板１によっては、第１導電体と第２導電体との接続が必要となる場合が見られる。こうした際に、この親水性電極形成工程を行う。これは第１導電体と第２導電体の電気的接続安定性を高める為と、次の第２導電体形成工程を印刷法で行いたい為とによる。第１導電体表面が撥液性である場合には接続不良が発生し易いので、歩留まり良く電気的接続を得るには第１導電体表面は親水性であることが望まれる。また、第２導電体の印刷法では水やアルコール系溶剤を用いた導電体用インクを用いるので、第１導電体表面が撥液性であると、導電体用インクがはじけてしまい、貫通孔部に第１導電体を描画できない。これらの理由から、第１導電体と第２導電体との接続が必要となる場所の第１導電体表面は親水性であることが望まれる。
【００７１】
親水性電極形成工程は、図２（ｆ）に示すように、インクジェット５１を利用して、第１絶縁膜を溶解する溶剤の液滴５２を、親水性電極を形成したい第１電極上（例えば電極パッド１１１上）の第１絶縁膜に滴下して、親水性の電極開口部を形成する工程である。ここでは貫通孔形成工程と同じ溶剤（γ−ブチロラクトン）を用いて、同じ手法（インクジェット５１での所定量の溶剤を所定回数滴下）で、親水性の電極開口部を設けた。こうして、図２（ｆ）や図４（ａ）に示すように、電極パッド１１１上など、親水性の電極開口部が必要となる部位に貫通孔３２が設けられる。
【００７２】
なお、前述の如く、撥液化工程にインクジェット法を用いて、複数の第１導電体開口部の内を選択的に撥液化し得る場合には、この親水性電極形成工程は不要となる。その場合、貫通孔形成工程時に総ての貫通孔３２を開口させ、撥液化工程時に撥液性の電極表面と親水性の電極表面とをインクジェット法を用いて作り分ける。具体的には、何も処理しない電極表面は親水性なので、撥液性の電極表面が欲しい貫通孔３２にのみフッ化アルキルチオール６２を滴下する。
【００７３】
［第２導電体形成工程］
図２（ｇ）は、本実施形態の回路基板１の製造工程中における第２導電体形成工程を表している。また、図４（ｂ）は、図２（ｇ）に対応する平面図である。第２導電体形成工程は、撥液化工程後に、第１絶縁膜上に第２導電体を形成する工程である。
【００７４】
図２（ｇ）に示すように、第２導電体は、導電体用インク５３をインクジェット５１で滴下して、その後に焼成することで、ゲート電極（第２導電体）１２や不図示の走査線と云った第２導電体のパターンを形成する。導電体用インク５３としては、低温で焼成可能な銀ナノ粒子を分散させたインクを用いることが望ましい。ここでは銀ナノ粒子を水とプロパンジオールとの混合溶媒に分散させた導電体用インク５３（以下、銀インクと略称する）を用いた。線幅が４０μｍ程度の細い線をインクジェット５１で印刷するには、導電体用インク５３の表面張力が４０ｍＮ／ｍ以上で６０ｍＮ／ｍ以下の範囲に入る様にすることが望まれる。こうすると有機物絶縁体上に滴下されたインクの濡れ広がりを小さく制御でき、細い配線が描画される。
【００７５】
また、インクジェット５１で印刷する為には、導電体用インク５３の粘度が１ｍＰｓ・ｓ以上２０ｍＰｓ・ｓ以下の範囲内に調整されていることが必要となる。更に、導電体用インク５３の焼成中に半導体材料などの有機物の機能劣化を防ぐために、導電体用インク５３は８０℃から１５０℃の温度範囲内の処理条件で焼成できることが望ましい。ここで用いた銀インクは大気中、１００℃で３０分の熱処理を施すことで、焼成後に比抵抗が５０μΩｃｍ以下の十分に低い導体となった。
【００７６】
導電体用インク５３の分散媒としては、表面張力が７２ｍＮ／ｍと大きい水、或いはグリコール、或いはこれらの混合溶媒を含む物が、表面張力が大きく、好ましい。水だけでは粘度が低過ぎたり、或いは表面張力が高過ぎたりして、連続した線を描くのが困難な場合には、水にアルコール系溶剤やジオール系溶剤、或いはグリセリン系溶剤を添加する。
【００７７】
銀インクの他には、上述の分散媒にカーボン（カーボンブラックやグラファイト、カーボンナノチューブ、フラーレン、グラフェンなど）を分散させたインクを用いることもできる。なお、本実施形態では、第２導電体の表面を撥液化させたくなかったので、第２導電体形成工程に先立って、撥液化工程を行った。カーボンを分散させたインクを用いる場合、カーボンインク表面は、撥液化工程を施しても、撥液化されない。従って、この場合には第２導電体形成工程後に撥液化工程を行っても良い。
【００７８】
図４（ｂ）に示すように、銀インクを、親水性の電極開口部を有する電極パッド１１１から走査線やゲート電極１２へと印刷する。これにより、第１導電体からなる電極パッド１１１と走査線及びゲート電極１２とを接続できる。外部の制御回路に接続する配線と電極バッドは、フォトリソグラフィー工程を利用した第１導電体のパターンで形成されている為、ライン・アンド・スペスが５０μｍ以下と云った高密度な配線が可能で、回路基板１を利用した電子機器の小型化に役立つ。
【００７９】
［第２絶縁膜形成工程］
図３（ｈ），（ｉ）は、本実施形態の回路基板の製造工程中で、第２絶縁膜形成工程を表している。また、図５（ｃ）は、図３（ｉ）に対応する平面図である。第２絶縁膜形成工程は、回路基板に第２導電体があれば、第２導電体形成工程後に行われる。
【００８０】
第２絶縁膜は層間絶縁膜であり、主として第２導電体と第３導電体とを電気的に分離している。第２絶縁膜を形成するには、図３（ｈ）に示すように、まず、層間絶縁膜の前駆体樹脂を、貫通孔３２を避ける様に印刷し、次いで図３（ｉ）に示すように、前駆体樹脂の反応を促進させて第２絶縁膜とする。前駆体樹脂は水酸基を有するモノマーを含んでおり、アルコール系溶剤に可溶である。また、前駆体樹脂は光硬化性樹脂であることが好ましい。ここではアルコール系溶剤に可溶である、ヒドロキシ型アクリルモノマー（アクリル酸乃至はメタクリル酸と多価アルコールとのエステル）を含む紫外線硬化性樹脂（以降、ＵＶインク５４と略す）を前駆体樹脂とした。
【００８１】
図３（ｈ）に示すように、まずＵＶインク５４を貫通孔３２以外の領域（すなわち、第１絶縁膜と第２導電体とが存在している領域）にインクジェット５１で滴下する。ＵＶインク５４等の前駆体樹脂は、インクジェット５１に適する用に調製され、モノマーが主成分とされる。高分子成分は前駆体樹脂に含まないか、含んでも僅かである。モノマーは極性を高めるべく、−ＯＨ基を含んでいることが望ましい。こうしたモノマーとしては、ジエチレングリコールモノ２−エチルヘキシルエーテルアクリレートや、テトラエチレングリコールモノフェニルエーテルアクリレート、２−ヒドロキシエチルアクリレート、２−ヒドロキシプロピルアクリレート、２−ヒドロキシエチルメタクリレート、２−ヒドロキシプロピルメタクリレートなどが使用され得る。こうしたアクリル系モノマーは−ＯＨ基を含む為に極性が高く、溶解度パラメーター（ＳＰ値）は９．５以上である。その為に、ゲート絶縁膜２１の高分子を溶解することがなく、ゲート絶縁膜２１との密着性も高い。
【００８２】
この様に前駆体樹脂はＳＰ値が９．５以上となるモノマーとし、これを有機溶媒と同等の表面張力（２０ｍＮ／ｍ〜３５ｍＮ／ｍ）で、粘度も同等で１０ｍＰａ・ｓから３０ｍＰａ・ｓの範囲に調整して、インクジェット５１で容易に吐出できる様にする。表面張力が比較的低く、低粘度である為に、有機絶縁体上や金属材料上では、ＵＶインク５４は着弾後にその径の５倍以上の径に均一に広がる。一方で、貫通孔３２内に形成された金属膜４０の撥液化された表面では、濡れ角が４５°以上ある為に、前駆体樹脂の濡れ広がりは抑制される。つまり、撥液化された金属膜４０の表面がＵＶインク５４で覆われないまま、前駆体樹脂は第１絶縁膜と第２導電体との上を広がっていくことになる。つまり、撥液化された金属膜４０の境界近傍で前駆体樹脂の濡れ広がりが停止して、貫通孔３２の孔径（外径）よりも小さな径を有するヴィアホール３１が形成される。このようにして第２絶縁膜が形成されることになる。
【００８３】
第２絶縁膜の厚みは、ＵＶインク５４の滴下量を調整することにより、制御される。本実施形態の様に、フィルム上に形成されたＴＦＴの層間絶縁膜２２を第２絶縁膜に利用する場合には、ＴＦＴを機械的に保護する点に於いても、第１導電体乃至は第２導電体と第３導電体との寄生容量を最小にする点に於いても、層間絶縁膜２２の厚みは１μｍ以上とすることが望ましい。層間絶縁膜２２が２０μｍを超える厚さでは、ＵＶインク５４が硬化する際の体積変化の影響で、基板に反りが出てしまう為、この厚さ以下であることが望ましい。また、滴下するインクの量が多すぎると、金属膜４０の表面での濡れ角を越えてしまい、撥液化された金属膜４０の表面をＵＶインク５４が覆わない状態を維持することができなくなる。前駆体樹脂の有機絶縁体上での濡れ角は、４５°以上で、７０°あるいは９０°以下である。液状膜の厚みが２０μｍを超えると、液の自重と表面張力とから理論的に定まる接触角が先の濡れ角を超えてしまう。こうなると、撥液化された金属膜４０の表面も前駆体樹脂に覆われてしまうので、理論的に定まる接触角が先の濡れ角を超えない滴下量に抑える必要がある。
【００８４】
次に、図３（ｉ）に示すように、ＵＶインク５４に紫外線５５を照射して、ＵＶインク５４を硬化させ、ヴィアホール３１を形成する。硬化を完全に行なう為に、紫外線照射に加えて、加熱処理を行っても良い。ＵＶインク５４を印刷後に紫外線５５を照射しているので、金属膜４０上以外は平坦な第２絶縁膜が得られる。なお、ここでは、ＵＶインク５４を印刷した後、一括して紫外線５５を照射したが、ＵＶインク５４を印刷すると同時に紫外線５５を照射しても良い。この場合は濡れ広がりが化学反応で抑制され、金属膜４０の表面にＵＶインク５４を塗布せぬ制御性が増す。インクジェットのヘッドに隣接してＬＥＤを光源とする紫外線照射装置を設けることによって、小型の装置を実現することができる。
【００８５】
なお、ＵＶインク５４はアクリル系モノマーに限られず、エポキシ系モノマー等を用いても良い。更に、前駆体樹脂はＵＶインク５４に限られることはなく、熱硬化性樹脂であっても良い。これらの場合も前駆体樹脂がゲート絶縁膜を溶解してはならないので、エポキシ系モノマーや熱硬化性樹脂の中に水酸基を導入して極性を上げておく。
【００８６】
インクジェット法で１μｍ以上の厚みを有する第２絶縁膜を形成するには、上述の硬化性モノマーを利用する方法の他に、表面処理された微粒子と高分子材料との分散系を利用する方法であっても良い。例えば、シリカの微粒子を、有機溶剤に分散する様に、レシチンなどの界面活性剤にて表面処理をし、これをバインダー用の高分子樹脂と混ぜて分散液とする。この分散液は低粘度の前駆体樹脂となり、インクジェット法で印刷ができる。而も、これが乾燥した後には、第２絶縁膜の厚さは１μｍ以上と比較的大きくし得る。
【００８７】
［第３導電体形成工程］
図３（ｊ）は、本実施形態の回路基板の製造工程中で、第３導電体形成工程を表している。また、図５（ｄ）は、図３（ｊ）に対応する平面図である。第２絶縁膜が形成された後に、ヴィアホール３１を含む領域に第３導電体を形成する。ここでは、第３導電体は画素電極１３である。
【００８８】
画素電極１３はカーボンインクを使用して、スクリーン印刷で形成される。スクリーン印刷は印刷速度が速く生産性に優れる。その一方で、スクリーンが被印刷体に接触して印刷を行うので、この印刷法を有機ＴＦＴの製造に用いると、薄膜層を傷つける虞がある。ところが本実施形態では、硬化された厚い第２絶縁膜が最表面を覆っているので、スクリーン印刷の様な接触して印刷を行なう方式でも、有機ＴＦＴの欠陥に繋がず、優れた生産性と容易な印刷工程と云った長所を享受できる。しかも第２絶縁膜の反応が終了しているので、カーボンインクの溶媒も特に制限されない。
【００８９】
カーボンインクは、カーボン（カーボンブラックやグラファイト、カーボンナノチューブ、フラーレン、グラフェンなど）が有機溶剤に分散されている。有機溶剤としてはケトン系溶剤やエステル系溶剤、エーテル系溶剤等が使用される。カーボンインクの粘度は、スクリーン印刷に適する様に、２０００ｍＰａ・ｓから２００００ｍＰａ・ｓの範囲へと調整される。こうすると、撥液化された第１電極表面に印刷されても、カーボンインクは弾かれず、電気的にも接続される様になる。また、画素電極１３の大半は層間絶縁膜２２の上に形成されているので、画素電極１３が剥がれることもない。但し、電気的接続の信頼性や歩留まり等を考えると、画素電極１３の印刷に先立ち、酸素プラズマ等のプラズマ処理やオゾン照射処理などを施して、フッ化アルキルチオール６２を第１電極表面から除去しておくことが望ましい。以上の工程を経て有機ＴＦＴを有する回路基板１が製造される。
【００９０】
上述した通り、本実施形態に係わる回路基板の製造方法によれば、以下の効果を得ることができる。
ヴィアホールなどのパターンを印刷法（インクジェット法）にて効率的に形成することができ、ヴィアホール以外の第１絶縁膜の品質を高いままに保つことができる。しかも、回路基板に作製された電子素子に悪影響を及ぼさない。そのために、優れた回路特性を示す回路基板を、印刷法にて、高歩留まりで安定的に製造することができる。
【００９１】
また、インクジェット５１によって形成した貫通孔３２内に金属コロイドよりなる導電性インク４３を滴下することによって、金属膜４０を形成している。第１絶縁膜に形成される多数の貫通孔３２の中には完全な貫通孔となっていない場合もあるが、この絶縁薄膜は非常に薄いため、その上に金属膜４０を形成することによって、完成後に電圧を印加すれば絶縁薄膜は容易に絶縁破壊を起こしてソースドレイン電極１１と金属膜４０との間の導通が得られることになる。よって、貫通孔３２の形成不良が生じたとしても、絶縁薄膜を除去するための処理を省くことができるので、歩留まりの向上および製造時間の短縮が図れる。
【００９２】
また、金属粒子の粒径が１０〜４０ｎｍであることから、低温で癒着して低抵抗の金属膜４０が得られる。さらに、金属粒子として銀粒子を用いているが、これに限られたものではなく、金、銅、ニッケル、白金およびパラジウムのいずれからなる金属粒子を用いてもよい。これら金属粒子は、特に、導電性に優れているため、得られた金属膜４０の全体としての導電性の向上を図ることができる。
【００９３】
第１導電体上の第１絶縁膜に印刷法にて貫通孔３２を開口して第１導電体の表面を露出させ、第１導電体の表面を撥液化させてから、貫通孔３２以外の領域に前駆体樹脂を印刷して第２絶縁膜を形成するので、印刷法にて回路基板１にヴィアホール３１を容易に開口できる。しかも、回路基板１に作製された電子素子に悪影響を及ぼさない為に、優れた回路特性を示す回路基板１を、印刷法にて、高歩留まりで安定的に製造することができる。
【００９４】
また、撥液化工程後に、第１絶縁膜上に第２導電体を形成するので、第１導電体で貫通孔３２が開口している部位のみが選択的に撥液化され、第２導電体は撥液化されない。こうして、次の第２絶縁膜形成工程では、第２導電体上に均一に前駆体樹脂を印刷でき、第２導電体を第２絶縁膜にて電気的に絶縁することができる。
【００９５】
また、第２絶縁膜形成工程後に、貫通孔３２を含む領域に第３導電体を形成するので、第１導電体と第３導電体との間で、電気的に導通を取ることができ、印刷法にて、複雑で高機能な回路を有する回路基板１を製造することができる。
【００９６】
また、第１導電体形成工程後に、有機半導体膜４１を印刷し、その後に第１絶縁膜成膜工程を行うので、回路基板１に有機物薄膜トランジスターを形成できる。更に、第１導電体形成工程の工程自由度が高く、高性能な薄膜トランジスターを製造することができる。また、有機半導体膜４１やゲート絶縁膜２１の形成に先立って、フォトリソグラフィー工程とエッチング工程を利用できるので、チャンネル形成領域長を数ミクロン、乃至はそれ以下へと、極めて短くすることができ、スケーリングメリットを生かした薄膜トランジスター回路を回路基板１に設けることが可能となる。
【００９７】
また、有機半導体膜４１はエーテル系溶剤に対しても、ケトン系溶剤に対しても、エステル系溶剤に対しても、フッ素系溶剤に対しても難溶性を示すので、有機半導体を含むインクを準備できる。即ち、有機半導体をインクジェット５１などの印刷法で、回路基板１に求められる形状に印刷できる。
【００９８】
また、第１絶縁膜はエーテル系溶剤または、ケトン系溶剤、エステル系溶剤、フッ素系溶剤のいずれかに可溶であるので、印刷法にて第１絶縁膜を形成できる。また、第１絶縁膜に対する選択肢が広いので、回路基板１の機能を最大にすることができる。更に、第１絶縁膜をトランジスターのゲート絶縁膜２１として利用する場合には、第１絶縁膜材料が有機半導体膜４１を溶かさないので、優れた特性を示す薄膜トランジスターを回路基板１に作製することができる。
【００９９】
また、第１絶縁膜はアルコール系溶剤に対して難溶性を示すので、撥液化工程や第２導電体形成工程、及び第２絶縁膜形成工程に、アルコール系材料乃至はアルコール系溶剤に対して可溶な材料を使用でき、更に、これらの工程中に第１絶縁膜が損傷を受けることもないので、第１絶縁膜は、回路基板１にて求められる機能を劣化させることなく維持できる。
【０１００】
また、第１絶縁膜は前駆体樹脂に対して難溶性を示すので、第２絶縁膜形成工程中に第１絶縁膜が前駆体樹脂によって損傷を被ることはなく、第１絶縁膜は、回路基板１にて求められる機能を劣化させることなく維持できる。
【０１０１】
また、貫通孔形成工程は、第１絶縁膜を溶解する溶剤を第１絶縁膜に滴下するので、印刷法にて微細な貫通孔３２を容易に形成できる。
【０１０２】
また、貫通孔形成工程は、第１絶縁膜を均一にエッチングするエッチング工程を含み、エッチング工程は溶剤滴下工程後に行われるので、希に僅かに残った薄膜を除去でき、確実に貫通孔３２を形成できる。
【０１０３】
また、撥液化工程は、チオール化合物又はジスルフィド化合物を含む溶液６１に、第１導電体の表面を触れさせるので、数秒から数分程度の短時間の接触で容易に第１導電体の表面のみを選択的に撥液化させることができる。
【０１０４】
また、チオール化合物がフッ素化アルキル鎖を含むので、チオール化合物が結合した表面の撥液性を極めて高くすることができる。
【０１０５】
また、ジスルフィド化合物がフッ素化アルキル鎖を含むので、ジスルフィド化合物が結合した表面の撥液性を極めて高くすることができる。
【０１０６】
また、前駆体樹脂は水酸基を有するモノマーを含み、第１絶縁膜はアルコール系材料に対して安定であるので、前駆体樹脂が第１絶縁膜に損傷を及ぼすことを避けられる。
【０１０７】
また、前駆体樹脂はアルコール系溶剤に可溶であるので、その溶液の濃度を比較的自由に調整でき、各種印刷法を第２絶縁膜形成工程に適応できる。更に、第１絶縁膜はアルコール系材料に対して安定であるので、第２絶縁膜形成工程が第１絶縁膜に損傷を及ぼすことを避けられる。
【０１０８】
また、前駆体樹脂は光硬化性樹脂であるので、光照射することで、速やか且つ容易に第２絶縁膜を形成することができる。
【０１０９】
また、前駆体樹脂は熱硬化性樹脂であるので、簡単な熱処理で、容易に第２絶縁膜を形成することができる。
【０１１０】
また、回路基板１は、ゲート絶縁膜２１を備えるトランジスターを有し、第１絶縁膜がゲート絶縁膜２１として機能しているので、高機能回路を有する回路基板１を実現することができる。
【０１１１】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【０１１２】
なお、先の実施形態では、トップゲート構造について説明したが、当該構造に限定されるものではなく、ボトムゲート構造であっても良い。図９は、ボトムゲート構造のアクティブマトリクス基板を模式的に示す断面図である。同図に示すように、有機半導体膜４１およびソースドレイン電極１１を覆うようにして、ゲート絶縁膜２１上に層間絶縁膜２３を所定の厚さで形成してもよい。ゲート絶縁膜２１にも使用できる品質の高分子膜で有機半導体膜４１を保護することにより、トラップ数やリーク電流を制御することができる。
【０１１３】
図１０は、変形例２に係わる回路基板の製造方法の平面図である。以下、本変形例に係わる回路基板１とその製造方法について説明する。本変形例（図１０）は実施形態１（図４（ｂ））と比べて、回路基板１に容量用電極が設けられている点が異なる。それ以外の構成は、実施形態１とほぼ同様であり、重複する説明は省略する。
【０１１４】
本変形例では、画素回路に保持容量が形成されている。保持容量は第１容量電極と第２容量電極１２１とこれらの電極に挟持される誘電体膜とから構成される。第１容量電極は不図示の画素電極に接続し、第２容量電極１２１は接地電位や共通電極電位などの基準電位に接続される。回路基板１では、第１導電体にてソースドレイン電極１１が形成され、その一方は信号線７３に連なり、他方は不図示の画素電極に接続されるが、第１容量電極はこの他方のソースドレイン電極１１と兼用される。誘電体膜はゲート絶縁膜と同じ第１絶縁膜である。第２容量電極１２１は、図１０に示すように、ゲート電極１２と同じ第２導電体にて形成される。第２容量電極１２１を基準電位に接続するには、容量共通線１１２と複数の容量電極とが接続される。容量共通線１１２は第１導電体にて形成され、容量共通線１１２に設けられた貫通孔３２を介して第２容量電極１２１と接続される。従ってこの貫通孔３２の電極表面は親水性となっている。こうした構成の回路基板１は、実施形態１で詳述した製造方法にて製造される。
【０１１５】
電気泳動ディスプレイで画素回路が保持容量を持つと、フレーム期間を通じて電気泳動材料に電圧を印加するので、高コントラストの画像を容易に表示させる事ができる。
【０１１６】
「電気光学装置」
図１１は、実施形態１で詳述した回路基板の製造方法を用いて製造したアクティブマトリックス基板を模式的に示す平面図である。
【０１１７】
アクティブマトリックス基板８１には画素回路が行列状に並んで、画素領域７１をなしている。各画素回路には有機ＴＦＴ７２と画素電極１３が設けられており、有機ＴＦＴ７２のスイッチング動作にて、画素電極１３への信号線７３からの表示情報が制御される。具体的には有機ＴＦＴ７２のゲート電極１２が走査線７４に接続し、ソースドレイン電極１１の一方が信号線７３に接続し、ソースドレイン電極１１の他方が画素電極１３に接続している。複数の走査線７４は走査線用の電極パッド１１１に連なり、シリコンチップよりなる外部の制御回路に接続される。同様に複数の信号線７３も信号線用の電極パッド１１１に集められ、シリコンチップよりなる外部の制御回路に接続される。
【０１１８】
図３（ｊ）に示すように、ソースドレイン電極１１と信号線７３、電極パッド１１１が第１導電体にて形成され、ゲート絶縁膜２１が第１絶縁膜となり、ゲート電極１２と走査線７４が第２導電体にて形成され、層間絶縁膜２２が第２絶縁膜となり、画素電極１３が第３導電体にて形成されている。こうした構成のアクティブマトリックス基板８１を製造するのに実施形態１で詳述した回路基板１の製造方法が適応された。
【０１１９】
図１２は、上述のアクティブマトリックス基板を用いた電気光学装置を模式的に示す断面図である。
【０１２０】
電気光学装置８０はアクティブマトリックス基板８１とフロント基板８２とを有し、両基板間に電気光学材料が挟持されている。電気光学材料は電気泳動材料８３で、それ故に電気光学装置８０は電気泳動ディスプレイとなっている。フロント基板８２の表面には共通電極８６が形成されている。電気光学材料は両基板の表面に均一にほぼ全面に渡って配置されている。また、共通電極８６もフロント基板８２の表面のほぼ全面に形成されている。電極パッド１１１にはフレキシブルプリントサーキット（ＦＰＣ８４）が接続されている。外部の制御回路からの表示信号はＦＰＣ８４と各画素の有機ＴＦＴ７２とを介して、其々の画素電極１３に供給される。アクティブマトリックス基板８１とフロント基板８２との外側には保護シート８５が貼られ、電気光学装置８０の機械的耐久性と化学的安定性とを高めている。
【０１２１】
この様な電気光学装置８０は、上述のアクティブマトリックス基板８１を備えているので、表示品位が高い。更に、アクティブマトリックス基板８１は前述の回路基板１の製造方法にて製造されているので、生産性が非常に高く、資源もエネルギーも高効率で活用している。
【０１２２】
「電子機器」
図１３は、上述の電気光学装置を用いた電子機器を模式的に示す斜視図で、（ａ）は正面斜視図、（ｂ）は背面斜視図である。ここでは、電子機器は電子書籍９０である。
【０１２３】
図１３（ａ）に示すように、電子書籍９０は電気光学装置８０と筐体９１とを有している。電気光学装置８０は平板状の長方形である。筐体９１は、電気光学装置８０の外縁部に配置されて、電気光学装置８０を保持している。即ち、筐体９１は表示装置に対する保持部となっている。保持部は、使用時に使用者の手で握られる。
【０１２４】
電気光学装置８０は縦長の長方形をなしており、筐体９１は薄い平板状である。図１３（ａ）に示すように、表示面となる正面には筐体上部９２（筐体９１の上側部品）が設けられ、図１３（ｂ）に示すように、表示面と反対の背面には筐体下部９３（筐体９１の下側部品）が設けられている。筐体上部９２も筐体下部９３も薄い平板状で両者が重ね合わされて、筐体９１となる。図１３（ａ）と図１３（ｂ）とを比較すると判るように、正面側の筐体９１の幅（幅ＷＦ）の方が背面側の筐体９１の幅（幅ＷＢ）よりも狭くなっている。
【０１２５】
筐体下部９３内には電気光学装置８０を制御する各種回路（制御回路）や電源などが収納されており、その結果、筐体９１は電子書籍９０の重量の内で、半分以上といった主要な割合を占めている。こうしたことなどから、電子書籍９０の重心は、筐体下部９３内に位置する。
【０１２６】
電気光学装置８０の表示部には各種の情報が表示される。筐体９１の中央には操作スイッチ９４が設けられており、スイッチ操作を通じて表示部に表示される情報が更新される。
【０１２７】
電気光学装置８０は軽くて、柔軟性を有する。この為に、外部衝撃に対して比較的強く、電気光学装置８０全体を筐体９１で覆って保護する必要はない。こうして筐体９１は電気光学装置８０の外縁部に設けられることができる。筐体９１が表示装置全体を覆わず、更に金属製の補強部材等を配置する必要がないので、電子書籍９０全体が薄くて軽く作成されている。
【符号の説明】
【０１２８】
１…回路基板、１０…基板、１１…ソースドレイン電極（第１導電体）、２１…ゲート絶縁膜（第１絶縁膜）、２２…層間絶縁膜（第２絶縁膜）、３２…貫通孔、４０…金属膜、４３…導電性インク、６１…溶液、１１１…電極パッド（第１導電体）
【図１】
0005866783.tif 000002
【図２】
0005866783.tif 000003
【図３】
0005866783.tif 000004
【図４】
0005866783.tif 000005
【図５】
0005866783.tif 000006
【図６】
0005866783.tif 000007
【図７】
0005866783.tif 000008
【図８】
0005866783.tif 000009
【図９】
0005866783.tif 000010
【図１０】
0005866783.tif 000011
【図１１】
0005866783.tif 000012
【図１２】
0005866783.tif 000013
【図１３】
0005866783.tif 000014